(57)【要約】【課題】  粘着テープ、粘着シート、粘着ラベル、表面保護フィルムなどの用途に使用でき、種々の被着体に対する粘着性、保持力、曲面接着性に優れ、かつ、経時での粘着力変化が少なく、再剥離後の糊残りもないといった耐汚染性に優れ、更には、耐水性にも優れた一液型の再剥離型水性粘着剤組成物を提供すること。【解決手段】  炭素数４〜１２のアルキル基を含有する（メタ）アクリル酸アルキルエステル（ａ１）５０〜９９．９重量％、カルボキシル基含有不飽和単量体（ａ２）０．１〜１０重量％、その他の不飽和単量体（ａ３）０〜４９．９重量％を含む単量体混合物を、アニオン型反応性乳化剤の存在下に、乳化重合させて得られるエマルジョン［Ａ］、架橋剤［Ｂ］、及びリン酸エステル系化合物［Ｃ］を含有してなる再剥離型水性粘着剤組成物。【特許請求の範囲】
【請求項１】
炭素数４〜１２のアルキル基を含有する（メタ）アクリル酸アルキルエステル（ａ１）５０〜９９．９重量％、カルボキシル基含有不飽和単量体（ａ２）０．１〜１０重量％、その他の不飽和単量体（ａ３）０〜４９．９重量％を含む単量体混合物を、アニオン型反応性乳化剤の存在下に、乳化重合させて得られるエマルジョン［Ａ］、架橋剤［Ｂ］、及びリン酸エステル系化合物［Ｃ］を含有してなることを特徴とする再剥離型水性粘着剤組成物。
【請求項２】
アニオン型反応性乳化剤が、構造中にエチレンオキサイド鎖を含有しない化合物を用いることを特徴とする請求項１記載の再剥離型水性粘着剤組成物。
【請求項３】
アニオン型反応性乳化剤が、１価の金属塩で中和された化合物を用いることを特徴とする請求項１又は２記載の再剥離型水性粘着剤組成物。
【請求項４】
エマルジョン［Ａ］中のゲル分率が７０重量％未満であることを特徴とする請求項１〜３いずれか記載の再剥離型水性粘着剤組成物。
【請求項５】
架橋剤［Ｂ］が、オキサゾリン系化合物（ｂ１）、カルボジイミド系化合物（ｂ２）、金属系化合物（ｂ３）から選ばれる少なくとも１種であることを特徴とする請求項１〜４いずれか記載の再剥離型水性粘着剤組成物。
【請求項６】
エマルジョン［Ａ］中のアクリル系樹脂に含まれるカルボキシル基１当量あたり、架橋剤に含まれる反応性基が０．００１〜０．１当量となる割合で架橋剤［Ｂ］を含有してなることを特徴とする請求項１〜５いずれか記載の再剥離型水性粘着剤組成物。
【請求項７】
エマルジョン［Ａ］の固形分１００重量部に対して、リン酸エステル系化合物［Ｃ］を０．０１〜５．０重量部含有してなることを特徴とする請求項１〜６いずれか記載の再剥離型水性粘着剤組成物。
【請求項８】
更に、粘着付与樹脂［Ｄ］を含有してなることを特徴とする請求項１〜７いずれか記載の再剥離型水性粘着剤組成物。
【請求項９】
養生用粘着テープに用いることを特徴とする請求項１〜８いずれか記載の再剥離型水性粘着剤組成物。
【発明の詳細な説明】
【技術分野】
【０００１】
本発明は、粘着テープ、粘着シート、粘着ラベル、表面保護フィルムなどの用途に使用でき、種々の被着体に対する粘着性、保持力、曲面接着性に優れ、かつ、経時での粘着力変化が少なく、再剥離後の糊残りもないといった耐汚染性に優れ、更には、耐水性にも優れた一液型の再剥離型水性粘着剤組成物に関するものである。
【背景技術】
【０００２】
従来より、再剥離型粘着剤組成物は、粘着テープ、粘着シート、粘着ラベル、表面保護フィルムなどの用途に広く用いられている。
【０００３】
近年では環境衛生上の観点より、再剥離型粘着剤組成物においても溶剤を用いない水分散型粘着剤の検討が種々行われており、例えば、再剥離性の向上及び再剥離時の耐汚染性の向上を目的として、ａ）炭素数２〜１４のアルキル基を有するアクリレート系単量体５０〜９９．９重量％、ｂ）カルボキシル基含有単量体０．１〜５重量％、ｃ）上記ａ，ｂ成分と共重合可能な単量体０〜４９．９重量％からなる単量体混合物の水分散系共重合体に、オキサゾリン基を含有する水溶性架橋剤を、上記共重合体に含まれるカルボキシル基１当量あたり、オキサゾリン基が０．１〜５当量となるように配合してなり、かつ溶剤可溶分が４０重量％以下、弾性率が２〜５０ｋｇ／ｃｍ２で、再剥離力が５００ｇ／２０ｍｍ幅以下である再剥離型感圧接着剤（例えば、特許文献１参照。）や、ａ）炭素数２〜１４のアルキル基を有するアクリレート系単量体５０〜９９．９重量％と、ｂ）カルボキシル基含有単量体０．１〜５重量％と、ｃ）上記ａ，ｂ成分と共重合可能な単量体０〜４９．９重量％からなる単量体混合物の水分散型アクリレート系共重合体に、カルボジイミド基を含有する架橋剤を、上記共重合体のカルボキシル基に対するカルボジイミド基の比率（カルボジイミド基／カルボキシル基）が０．１〜５．０となるように配合してなり、再剥離性が５００ｇ／２０ｍｍ幅以下である水分散型再剥離用感圧接着剤（例えば、特許文献２参照。）が提案されている。
【特許文献１】特開平１０−１１４８８７号公報
【特許文献２】特開２００１−１３１５１２号公報
【発明の開示】
【発明が解決しようとする課題】
【０００４】
しかしながら、上記特許文献１及び２の開示技術では、再剥離性について、特許文献１では貼り付け後２３℃で２０分間の経時程度、特許文献２でも貼り付け後２３℃、６５％ＲＨで２４時間の経時程度の再剥離性を有するものであり、近年の要求性能に対してはまだまだ満足するものではなく更なる長時間の経時における再剥離性が求められている。
【０００５】
また、曲面を有する被着体に対する曲面接着力などについても考慮されておらず、更なる改良が求められ、更に経時での粘着力変化が少なく、耐汚染性、耐水性にも優れた再剥離型水性粘着剤組成物が求められている。
【０００６】
そこで、本発明ではこのような背景下において、種々の被着体に対する粘着性、保持力、曲面接着性に優れ、かつ、経時での粘着力変化が少なく、再剥離後の糊残りもないといった耐汚染性に優れ、更には、耐水性にも優れた一液型の再剥離型水性粘着剤組成物を提供することを目的とするものである。
【課題を解決するための手段】
【０００７】
しかるに、本発明者はかかる事情に鑑み鋭意研究を重ねた結果、炭素数４〜１２のアルキル基を含有する（メタ）アクリル酸アルキルエステル（ａ１）５０〜９９．９重量％、カルボキシル基含有不飽和単量体（ａ２）０．１〜１０重量％、その他の不飽和単量体（ａ３）０〜４９．９重量％を含む単量体混合物を、アニオン型反応性乳化剤の存在下に、乳化重合させて得られるエマルジョン［Ａ］、架橋剤［Ｂ］、及びリン酸エステル系化合物［Ｃ］を含有してなる再剥離型水性粘着剤組成物が、上記目的に合致することを見出し、本発明を完成した。
【０００８】
本発明では特に、架橋剤［Ｂ］が、オキサゾリン系化合物（ｂ１）、カルボジイミド系化合物（ｂ２）、金属系化合物（ｂ３）から選ばれる少なくとも１種であることが、経時での粘着力変化が小さく、再剥離性に優れるとともに、架橋剤を配合した１液の粘着剤組成物として使用できる点で好ましい。また、粘着付与樹脂［Ｄ］を併用することが、粘着力が向上する点で好ましい。
【発明の効果】
【０００９】
本発明の再剥離型水性粘着剤組成物は、炭素数４〜１２のアルキル基を含有する（メタ）アクリル酸アルキルエステル（ａ１）５０〜９９．９重量％、カルボキシル基含有不飽和単量体（ａ２）０．１〜１０重量％、その他の不飽和単量体（ａ３）０〜４９．９重量％を含む単量体混合物を、アニオン型反応性乳化剤の存在下に、乳化重合させて得られるエマルジョン［Ａ］、架橋剤［Ｂ］、及びリン酸エステル系化合物［Ｃ］を含有してなるため、種々の被着体に対する粘着性、保持力、曲面接着性に優れ、かつ、経時での粘着力変化が少なく、再剥離後の糊残りもないといった耐汚染性に優れ、更には、耐水性にも優れた効果を有するものである。
【発明を実施するための最良の形態】
【００１０】
以下に、本発明を詳細に説明する。
【００１１】
本発明のエマルジョン［Ａ］は、炭素数４〜１２のアルキル基を含有する（メタ）アクリル酸アルキルエステル（ａ１）、カルボキシル基含有不飽和単量体（ａ２）、その他の不飽和単量体（ａ３）を含む単量体混合物を乳化重合させてなるものである。
【００１２】
炭素数４〜１２のアルキル基を含有する（メタ）アクリル酸アルキルエステル（ａ１）としては、特に限定されず、例えばｎ−ブチル（メタ）アクリレート、イソブチル（メタ）アクリレート、ｎ−ヘキシル（メタ）アクリレート、２−エチルヘキシル（メタ）アクリレート、ベンジル（メタ）アクリレート、シクロヘキシル（メタ）アクリレート、イソオクチル（メタ）アクリレート、ｎ−オクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、イソウンデシル（メタ）アクリレート、ドデシル（メタ）アクリレート、イソドデシル（メタ）アクリレート等が挙げられ、中でもｎ−ブチル（メタ）アクリレート、２−エチルヘキシルアクリレート等が好ましく用いられる。又、これらは１種又は２種以上併用して用いられる。
【００１３】
カルボキシル基含有不飽和単量体（ａ２）としては、特に限定されず、例えばアクリル酸、アクリル酸ダイマー、メタクリル酸、クロトン酸、イタコン酸、マレイン酸等が挙げられ、中でもアクリル酸、メタクリル酸等が好ましく用いられる。又、これらは１種又は２種以上併用して用いられる。
【００１４】
更に、その他の不飽和単量体（ａ３）としては、特に限定されず、例えばメチル（メタ）アクリレート、エチル（メタ）アクリレート、ｎ−プロピル（メタ）アクリレート、イソプロピル（メタ）アクリレート等の炭素数１〜３のアルキル基を有する（メタ）アクリル酸アルキルエステルや、トリデシル（メタ）アクリレート、イソトリデシル（メタ）アクリレート、テトラデシル（メタ）アクリレート等の炭素数１３以上のアルキル基を有する（メタ）アクリル酸アルキルエステル、ジメチルアミノエチル（メタ）アクリレート、２−メトキシエチル（メタ）アクリレート、ブトキシエチル（メタ）アクリレート、メトキシトリエチレングリコール（メタ）アクリレート、アクリロニトリル、メタクリロニトリル、スチレン、α−メチルスチレン、酢酸ビニル、プロピオン酸ビニル、塩化ビニル、アルキルビニルエーテル等が挙げられる。
【００１５】
更に、不飽和単量体（ａ３）として、上記の他に、官能基含有不飽和単量体、例えば水酸基含有不飽和単量体、エポキシ基含有不飽和単量体、アルコキシシリル基含有不飽和単量体、アミド基やメチロール基、カルボニル基を含有する不飽和単量体、多官能性不飽和単量体等を用いてもよい。
【００１６】
水酸基含有不飽和単量体としては、例えば２−ヒドロキシエチル（メタ）アクリレート、２−ヒドロキシプロピル（メタ）アクリレート等が挙げられる。
【００１７】
エポキシ基含有単量体としては、グリシジル（メタ）アクリレート、アリルグリシジルエーテル等が挙げられる。
【００１８】
アルコキシシリル基含有不飽和単量体としては、例えば（メタ）アクリロキシエチルトリメトキシシラン、（メタ）アクリロキシエチルトリエトキシシラン、γ−（メタ）アクリロキシプロピルトリメトキシシラン、γ−（メタ）アクリロキシプロピルトリエトキシシラン、γ−（メタ）アクリロキシプロピルメチルジメトキシシラン、γ−（メタ）アクリロキシプロピルジメチルメトキシシラン、γ−（メタ）アクリロキシプロピルメチルジエトキシシラン、γ−（メタ）アクリロキシプロピルジメチルエトキシシラン、γ−（メタ）アクリロキシプロピルトリクロロシラン、γ−（メタ）アクリロキシプロピルメチルジクロロシラン、γ−（メタ）アクリロキシプロピルジメチルクロロシラン、γ−（メタ）アクリロキシプロピルトリプロピオキシシラン、γ−（メタ）アクリロキシプロピルメチルジプロピオキシシラン、γ−（メタ）アクリロキシプロピルトリブトキシシラン、（メタ）アクリロキシブチルトリメトキシシラン、（メタ）アクリロキシペンチルトリメトキシシラン、（メタ）アクリロキシヘキシルトリメトキシシラン、（メタ）アクリロキシヘキシルトリエトキシシラン、（メタ）アクリロキシオクチルトリメトキシシラン、（メタ）アクリロキシデシルトリメトキシシラン、（メタ）アクリロキシドデシルトリメトキシシラン、（メタ）アクリロキシオクタデシルトリメトキシシラン、ビニルトリメトキシシラン、ビニルトリエトキシシラン、ビニルトリポロポキシシラン、ビニルメチルジメトキシシラン、ビニルメチルジエトキシシラン、ビニルメチルジプロポキシシラン等が挙げられる。
【００１９】
アミド基やメチロール基、カルボニル基を含有する不飽和単量体としては、例えばアクリルアミド、メタクリルアミド、Ｎ−メチロールアクリルアミド、ブトキシＮ−メチロールアクリルアミド、ダイアセトンアクリルアミド、２−（アセトアセトキシ）エチル（メタ）アクリレート、アリルアセトアセテート等が挙げられる。
【００２０】
多官能性不飽和単量体としては、例えばエチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、トリメチロールプロパントリ（メタ）アクリレート、テトラメチロールメタントリ（メタ）アクリレート、テトラメチロールメタンテトラ（メタ）アクリレート、グリセリンメタクリレートアクリレート、トリス（メタ）アクリロイルオキシフォスフェート、グリセリンジ（メタ）アクリレート、ジアリルテレフタレート、テトラアリルオキシエタン、ジビニルベンゼン、トリ（メタ）アリルイソシアヌレート等が挙げられる。又、これらは１種又は２種以上併用して用いられる。
【００２１】
本発明において、上記（メタ）アクリル酸アルキルエステル（ａ１）、カルボキシル基含有不飽和単量体（ａ２）、その他の不飽和単量体（ａ３）の含有割合としては、（メタ）アクリル酸アルキルエステル（ａ１）が５０〜９９．９重量％、カルボキシル基含有不飽和単量体（ａ２）が０．１〜１０重量％、その他の不飽和単量体（ａ３）が０〜４９．９重量％であり、好ましくは（メタ）アクリル酸アルキルエステル（ａ１）が５５〜９９．７重量％、カルボキシル基含有不飽和単量体（ａ２）が０．３〜５重量％、その他の不飽和単量体（ａ３）が０〜４４．７重量％であり、更に好ましくは（メタ）アクリル酸アルキルエステル（ａ１）が６０〜９９．５重量％、カルボキシル基含有不飽和単量体（ａ２）が０．５〜３重量％、その他の不飽和単量体（ａ３）が０〜３９．５重量％である。
【００２２】
（メタ）アクリル酸アルキルエステル（ａ１）が５０重量％未満では充分な粘着力、タックが得られず、９９．９重量％を越えるとカルボキシル基含有不飽和単量体（ａ２）が少量となり充分な再剥離性が得られない。カルボキシル基含有不飽和単量体（ａ２）が０．１重量％未満では重合安定性や機械安定性が低下するとともに再剥離性が不充分となり、１０重量％を越えるとエマルジョンの粘度が上昇し取り扱いが悪くなり、又粘着力、タックも低下することとなる。その他の不飽和単量体（ａ３）が４９．９重量％を越えると粘着力、タックが低下することとなる。
【００２３】
本発明では、上記（メタ）アクリル酸アルキルエステル（ａ１）、カルボキシル基含有不飽和単量体（ａ２）、その他の不飽和単量体（ａ３）の単量体混合物を用いて、乳化重合させてエマルジョン［Ａ］を得るわけであるが、かかる乳化重合においてはアニオン型反応性乳化剤の存在下に行うことが必要であり、かかるアニオン型反応性乳化剤を用いることにより、曲面接着性が向上し、かつ基材密着性や耐水性，再剥離性が良好となり、本発明の効果を顕著に発揮する。
【００２４】
かかるアニオン型反応性乳化剤としては、アニオン型であって、かつ反応性を有する乳化剤であれば特に限定されないが、例えば、下記一般式（１）〜（１１）のような構造をもつものが挙げられる。
【００２５】
【化１】
2006045411.tif 000002
【００２６】
【化２】
2006045411.tif 000003
【００２７】
【化３】
2006045411.tif 000004
【００２８】
【化４】
2006045411.tif 000005
【００２９】
【化５】
2006045411.tif 000006
【００３０】
【化６】
2006045411.tif 000007
【００３１】
【化７】
2006045411.tif 000008
【００３２】
【化８】
2006045411.tif 000009
【００３３】
【化９】
2006045411.tif 000010
【００３４】
【化１０】
2006045411.tif 000011
【００３５】
【化１１】
2006045411.tif 000012
【００３６】
〔ここで、一般式（１）〜（１１）において、Ｒ１はアルキル基、Ｒ２は水素又はメチル基、Ｒ３はアルキレン基、ｎは１以上の整数、ｍ、ｌは１以上の整数（ｍ＋ｌ＝３）、ＸはＳＯ３ＮＨ４、ＳＯ３Ｎａのいずれかである。〕
上記乳化剤として具体的には、「アデカリアソープＳＥ−２０Ｎ」、「アデカリアソープＳＥ−１０Ｎ」、「アデカリアソープＰＰ−７０」、「アデカリアソープＰＰ−７１０」、「アデカリアソープＳＲ−１０」、「アデカリアソープＳＲ−２０」〔以上、旭電化工業社製〕、「エレミノールＪＳ−２」、「エレミノールＲＳ−３０」〔以上、三洋化成工業社製〕、「ラテムルＳ−１８０Ａ」、「ラテムルＳ−１８０」、「ラテムルＰＤ−１０４」〔以上、花王社製〕、「アクアロンＢＣ−０５」、「アクアロンＢＣ−１０」、「アクアロンＢＣ−２０」、「アクアロンＨＳ−０５」、「アクアロンＨＳ−１０」、「アクアロンＨＳ−２０」、「ニューフロンティアＳ−５１０」、「アクアロンＫＨ−０５」、「アクアロンＫＨ−１０」〔以上、第一工業製薬社製〕、「フォスフィノ−ルＴＸ」〔東邦化学工業社製〕）等の市販品が挙げられる。
【００３７】
上記乳化剤の中でも特に、構造中にエチレンオキサイド鎖を含有しないものであり、１価の金属塩（例えば、ナトリウム塩、カリウム塩など）で中和された乳化剤、具体的には「エレミノールＪＳ−２」、「ラテムルＳ−１８０」等を用いることが、曲面接着性に優れ、かつ、経時での粘着力変化が少ない点で最も好ましい。
【００３８】
かかるアニオン型反応性乳化剤の使用量は、（ａ１）〜（ａ３）の単量体混合物１００重量部に対して、０．５〜１０重量部であることが好ましく、より好ましくは０．８〜７重量部、特に好ましくは１〜５重量部である。該乳化剤が０．５重量部未満では乳化重合が不安定となり、１０重量部を越えると未反応の乳化剤が多くなり基材密着性や被着体汚染の原因となり好ましくない。
【００３９】
尚、乳化剤は単量体混合物からなる乳化モノマー液に添加したり、予め重合缶に添加しておいてもよく、又両者を併用してもよい。
【００４０】
又、必要に応じて、反応性を有しないアニオン型乳化剤や、反応性を有しないノニオン型乳化剤或いはノニオン型反応性乳化剤を併用することもできる。
【００４１】
反応性を有しないアニオン型乳化剤としては、例えばアルキル硫酸エステル、アルキルベンゼンスルホン酸塩、アルキルスルホコハク酸塩、アルキルジフェニルエーテルジスルホン酸塩、ポリオキシエチレンアルキル硫酸塩、ポリオキシエチレンアルキルリン酸エステル等が挙げられる。
【００４２】
反応性を有しないノニオン型乳化剤としては、例えばポリオキシエチレンアルキルエーテル、ポリオキシエチレンアルキルフェニルエーテル、オキシエチレン−オキシプロピレンブロックポリマー、ソルビタン脂肪酸エステル、ポリオキシエチレン脂肪酸等が挙げられる。
【００４３】
ノニオン型反応性乳化剤としては、例えば上記一般式（１）〜（１１）において、Ｘが水素に変更されたものが挙げられ、具体的には、「アデカリアソープＮＥ−１０」、「アデカリアソープＮＥ−２０」、「アデカリアソープＮＥ−３０」、「アデカリアソープＮＥ−４０」、「アデカリアソープＥＲ−１０」、「アデカリアソープＥＲ−２０」、「アデカリアソープＥＲ−３０」、「アデカリアソープＥＲ−４０」、〔以上、旭電化工業社製〕、「アクアロンＲＮ−１０」、「アクアロンＲＮ−２０」、「アクアロンＲＮ−３０」、「アクアロンＲＮ−５０」〔以上、第一工業製薬社製〕等の市販品が挙げられる。
【００４４】
乳化重合を行うに当たっては重合開始剤を用いるが、かかる重合開始剤としては、特に制限されず、水溶性、油溶性のいずれのものも用いることが可能で、具体的には、アルキルパーオキサイド、ｔ−ブチルヒドロパーオキサイド、クメンヒドロパーオキサイド、ｐ−メタンヒドロパーオキサイド、ラウロイルパーオキサイド、３，５，５−トリメチルヘキサノイルパーオキサイド、オクタノイルパーオキサイド、ｔ−ブチルクミルパーオキサイド、ベンゾイルパーオキサイド、ジクロルベンゾイルパーオキサイド、ジクミルパーオキサイド、ジ−ｔ−ブチルパーオキサイド、１，１−ビス（ｔ−ブチルパーオキシ）−３，３，５−トリメチルシクロヘキサン、３，３，５−トリメチルシクロヘキサノンパーオキサイド、メチルシクロヘキサノンパーオキサイド、ジ−イソブチルパーオキシジカーボネート、ジ−２−エチルヘキシルパーオキシジカーボネート、ｔ−ブチルパーオキシイソブチレート等の有機過酸化物、２，２’−アゾビスイソブチロニトリル、ジメチル−２，２’−アゾビスイソブチレート、２，２’−アゾビス（２，４−ジメチルバレロニトリル）、２，２’−アゾビス（２−メチルブチロニトリル）、過硫酸カリウム、過硫酸ナトリウム、過硫酸アンモニウム、過酸化水素、４，４’−アゾビス−４−シアノバレリックアシッドのアンモニウム（アミン）塩、２，２’−アゾビス（２−メチルアミドオキシム）ジヒドロクロライド、２，２’−アゾビス（２−メチルブタンアミドオキシム）ジヒドロクロライドテトラヒドレート、２，２’−アゾビス｛２−メチル−Ｎ−〔１，１−ビス（ヒドロキシメチル）−２−ヒドロキシエチル〕−プロピオンアミド｝、２，２’−アゾビス〔２−メチル−Ｎ−（２−ヒドロキシエチル）−プロピオンアミド〕、各種レドックス系触媒（この場合酸化剤としては、過硫酸アンモニウム、過硫酸カリウム、過硫酸ナトリウム、過酸化水素、ｔ−ブチルハイドロパーオキサイド、ベンゾイルパーオキサイド、キュメンハイドロパーオキサイド、ｐ−メタンハイドロパーオキサイド等が、還元剤としては亜硫酸ナトリウム、酸性亜硫酸ナトリウム、ロンガリット、アスコルビン酸等が用いられる。）等が挙げられ、これらの中でも重合安定性に優れる点で、過硫酸カリウム、過硫酸アンモニウム，過硫酸ナトリウム、レドックス系触媒（酸化剤：過硫酸カリウム、過硫酸アンモニウム、過硫酸ナトリウム、還元剤：亜硫酸ナトリウム、酸性亜硫酸ナトリウム、ロンガリット、アスコルビン酸）等が好適である。
【００４５】
重合開始剤の使用量は、（ａ１）〜（ａ３）の単量体混合物１００重量部に対して、０．０１〜５重量部、更には０．０３〜３重量部であることが好ましく、０．０１重量部未満では重合速度が遅くなり、５重量部を越えると再剥離性が低下し好ましくない。
【００４６】
尚、該重合開始剤は重合缶内に予め加えておいてもよいし、重合開始直前に加えてもよいし、必要に応じて重合途中に追加添加してもよい。又、（ａ１）〜（ａ３）の単量体混合物に予め添加したり、該単量体混合物からなる乳化液に添加してもよい。添加に当たっては重合開始剤を別途溶媒や上記単量体に溶解して添加したり、溶解した重合開始剤を更に乳化状にして添加してもよい。
【００４７】
又、必要に応じて、重合時に、ｐＨ調整のため、ｐＨ緩衝剤を併用してもよく、該ｐＨ緩衝剤の使用量は、（ａ１）〜（ａ３）の単量体混合物１００重量部に対して０．０１〜１０重量部、特には０．１〜３重量部であることが好ましい。
【００４８】
かかるｐＨ緩衝剤としては、ｐＨ緩衝作用を有するものであれば特に制限されないが、具体的には、炭酸水素ナトリウム、炭酸水素カリウム、リン酸一ナトリウム、リン酸一カリウム、リン酸二ナトリウム、リン酸三ナトリウム、酢酸ナトリウム、酢酸アンモニウム、蟻酸ナトリウム、ギ酸アンモニウム等が挙げられる。
【００４９】
水の使用量は、（ａ１）〜（ａ３）の単量体混合物１００重量部に対して、２０〜４００重量部であることが好ましく、より好ましくは２５〜２００重量部、特に好ましくは３０〜１５０重量部である。水の使用量が２０重量部未満では得られる樹脂組成物が高粘度となり、又、重合安定性も低下することとなり、４００重量部を越えると得られる樹脂組成物の濃度が低くなり、皮膜化する際の乾燥性が低下し好ましくない。
【００５０】
上記（ａ１）〜（ａ３）の単量体混合物をアニオン型反応性乳化剤の存在下に、上記開始剤により重合を行うのであるが、その方法としては、
（１）単量体混合物、乳化剤、水等の全量を仕込み、昇温し重合する、
（２）反応缶に水、乳化剤、単量体混合物の一部を仕込み、昇温し重合した後、残りの単量体混合物を滴下又は分割添加して重合を継続する、
（３）反応缶に水、乳化剤等を仕込んでおき昇温した後、単量体混合物を全量滴下又は分割添加して重合する、
等が挙げられるが、重合温度の制御が容易である点で、（２）、（３）の方法が好ましい。
【００５１】
上記重合方法における重合条件としては、特に限定されないが、例えば、
（１）の方法では、通常４０〜１００℃程度の温度範囲が適当であり、昇温開始後１〜８時間程度反応を行う。
（２）の方法では、単量体混合物の１〜５０重量％を４０〜９０℃で０．１〜４時間重合した後、残りの単量体混合物を１〜５時間程度かけて滴下又は分割添加して、その後同温度で１〜３時間程度熟成する。
（３）の方法では、重合缶に水を仕込み、４０〜９０℃に昇温し、単量体混合物を２〜５時間程度かけて滴下又は分割添加し、その後同温度で１〜３時間程度熟成する。
【００５２】
上記重合方法において、単量体混合物は、乳化剤（又は乳化剤の一部）を単量体混合物に溶解しておくか、又は、予めＯ／Ｗ型の乳化液の状態としておいたほうが重合安定性の点で好ましい。
【００５３】
乳化液の調整方法としては、特に限定されないが、水に乳化剤を溶解した後上記（ａ１）〜（ａ３）を仕込み、この混合液を撹拌乳化する方法、或いは水に乳化剤を溶解した後撹拌しながら上記（ａ１）〜（ａ３）を仕込む方法等が挙げられる。
【００５４】
上記乳化液の乳化の際の撹拌は、各成分を混合し、ホモディスパー、パドル翼等の撹拌翼を取り付けた撹拌装置を用いて行うことができる。
【００５５】
乳化時の温度は、乳化中に混合物が反応しない程度の温度であれば問題なく、通常５〜６０℃程度が適当である。
【００５６】
かくしてエマルジョン［Ａ］が得られるが、本発明においては、かかるエマルジョン［Ａ］のゲル分率が７０重量％未満であることが好ましく、特には１０〜６０重量％、更には２０〜５５重量％が好ましい。かかるゲル分率が７０重量％以上では曲面接着性が低下したり、また充分な基材密着性が得られず、再剥離後の糊残りの原因となり好ましくない。
【００５７】
かかるエマルジョン［Ａ］のゲル分率を７０％未満に調整する方法としては、特に限定されないが、重合時にメタノール、エタノール、イソプロピルアルコール等のアルコールやドデシルメルカプタン、ラウリルメルカプタン等のメルカプタン類の連鎖移動剤を併用する方法や、重合開始剤の量を調整する方法などが挙げられる。
【００５８】
尚、エマルジョン［Ａ］のゲル分率とは、樹脂組成物の溶剤不溶解分の割合のことであり、エマルジョン［Ａ］の、４０℃で２４時間乾燥した１０μｍの塗膜において、トルエンに２０℃で２４時間浸漬し乾燥したときの、浸漬前の塗膜重量に対する浸漬後の残存塗膜重量の割合（％）として求められる。
【００５９】
又、得られたエマルジョン［Ａ］中のアクリル系樹脂の平均粒子径については１０００ｎｍ以下、特には１００〜７００ｎｍ、更には１２０〜５００ｎｍの微粒子であることが基材密着性や耐水性の点で好ましい。
【００６０】
更に、エマルジョン［Ａ］の固形分濃度は１０〜７０重量％、特には２０〜６５重量％であることが乾燥性、塗工性の点で好ましく、又、エマルジョン［Ａ］中のアクリル系樹脂のガラス転移温度が−７０〜−３０℃であることが、粘着力やタックと保持力や曲面接着性のバランス点で好ましく、特には−６５〜−４５℃、更には−６０〜−５０℃であることが好ましい。
【００６１】
次に、本発明で用いられる架橋剤［Ｂ］としては、カルボキシル基含有不飽和単量体（ａ２）のカルボキシル基と架橋するものであれば特に限定されず、例えば、オキサゾリン系化合物（ｂ１）、カルボジイミド系化合物（ｂ２）、金属系化合物（ｂ３）、エポキシ系化合物、アジリジン系化合物、イソシアネート系化合物、メラミン系化合物、アミン系化合物等が挙げられるが、中でも特に水性タイプのオキサゾリン系化合物（ｂ１）、カルボジイミド系化合物（ｂ２）、金属系化合物（ｂ３）が経時での粘着力変化が小さく、再剥離性に優れるとともに、架橋剤を配合した後の配合液の安定性に優れ、１液の粘着剤組成物として使用できる点で好ましい。
【００６２】
オキサゾリン系化合物（ｂ１）としては、例えば、２位の炭素位置に不飽和炭素−炭素結合をもつ置換基を有する付加重合性２−オキサゾリン（例えば２−イソプロペニル−２−オキサゾリン）と他の不飽和単量体との共重合体等が挙げられ、市販品として、日本触媒社製の「エポクロスＷＳ−５００」、「エポクロスＷＳ−７００」、「エポクロスＫ−２０１０Ｅ」、「エポクロスＫ−２０２０Ｅ」、「エポクロスＫ−２０３０Ｅ」等が挙げられる。
【００６３】
カルボジイミド系化合物（ｂ２）としては、カルボジイミド基を少なくとも２個以上含有するものであればよく、例えば日清紡社製の「カルボジライトＶ−０２」、「カルボジライトＶ−０２−Ｌ２」、「カルボジライトＶ−０４」、「カルボジライトＶ−０６」、「カルボジライトＥ−０１」、「カルボジライトＥ−０２」等が挙げられる。
【００６４】
金属系化合物（ｂ３）としては、例えば、テトラエチルチタネート、テトラエチルジルコネート、アルミニウムイソプロピオネート等の金属アルコキシドや、アルミニウム、鉄、銅、亜鉛、スズ、チタン、ニッケル、アンチモン、マグネシウム、バナジウム、クロム、ジルコニウム等の多価金属のアセチルアセトンやアセト酢酸エステル、エチレンジアミン四酢酸配位化合物の金属キレート化合物等や、酢酸−アンモニウム錯塩、アンモニウム−カーボネート錯塩等が挙げられる。中でも水性タイプのものが好適である。
【００６５】
エポキシ系化合物としては、例えば、ビスフェノールＡ・エピクロルヒドリン型のエポキシ樹脂、ソルビトールポリグリシジルエーテル（例えば、ナガセケムテックス社製の「デナコールＥＸ−６１１」、「デナコールＥＸ−６１２」、「デナコールＥＸ−６１４」、「デナコールＥＸ−６１４Ｂ」、「デナコールＥＸ−６２２」等）、ポリグリセロールポリグリシジルエーテル（例えば、ナガセケムテックス社製の「デナコールＥＸ−５１２」、「デナコールＥＸ−５２１」等）、ペンタエリスリトールポリグリシジルエーテル（例えば、ナガセケムテックス社製の「デナコールＥＸ−４１１」等）、ジグリセロールポリグリシジルエーテル（例えば、ナガセケムテックス社製の「デナコールＥＸ−４２１」等）、グリセロールポリグリシジルエーテル（例えば、ナガセケムテックス社製の「デナコールＥＸ−３１３」、「デナコールＥＸ−３１４」等）、トリメチロールプロパンポリグリシジルエーテル（例えば、ナガセケムテックス社製の「デナコールＥＸ−３２１」等）、レゾルシノールジグリシジルエーテル（例えば、ナガセケムテックス社製の「デナコールＥＸ−２０１」等）、ネオペンチルグリコールジグリシジルエーテル（例えば、ナガセケムテックス社製の「デナコールＥＸ−２１１」等）、１，６−ヘキサンジオールジグリシジルエーテル（例えば、ナガセケムテックス社製の「デナコールＥＸ−２１２」等）、ヒドロゲネイティッドビスフェノールＡジグリシジルエーテル（例えば、ナガセケムテックス社製の「デナコールＥＸ−２５２」等）、エチレングリコールジグリシジルエーテル（例えば、ナガセケムテックス社製の「デナコールＥＸ−８１０」、「デナコールＥＸ−８１１」等）、ジエチレングリコールジグリシジルエーテル（例えば、ナガセケムテックス社製の「デナコールＥＸ−８５０」、「デナコールＥＸ−８５１」等）、ポリエチレングリコールジグリシジルエーテル（例えば、ナガセケムテックス社製の「デナコールＥＸ−８２１」、「デナコールＥＸ−８３０」、「デナコールＥＸ−８３２」、「デナコールＥＸ−８４１」、「デナコールＥＸ−８６１」等）、プロピレングリコールジグリシジルエーテル（例えば、ナガセケムテックス社製の「デナコールＥＸ−９１１」等）、ポリプロピレングリコールジグリシジルエーテル（例えば、ナガセケムテックス社製の「デナコールＥＸ−９４１」、「デナコールＥＸ−９２０」、「デナコールＥＸ−９３１」等が挙げられる。中でも、水性タイプのものが好適である。
【００６６】
アジリジン系化合物としては、アジリジン基を少なくとも２個以上含有するものであればよく、例えば「ケミタイトＤＺ−３３」、「ケミタイトＤＺ−２２Ｅ」（日本触媒社製）等が挙げられる。
【００６７】
イソシアネート系化合物としては、例えば、トルイレンジイソシアネート、４，４’−ジフェニルメタンジイソシアネート、ヘキサメチレンジイソシアネート、キシリレンジイソシアネート、メタキシリレンジイソシアネート、１，５−ナフタレンジイソシアネート、水素化ジフェニルメタンジイソシアネート、水素化トルイレンジイソシアネート、水素化キシリレンジイソシアネート、イソホロンジイソシアネート、テトラメチルキシレンジイソシアネート、等のイソシアネート化合物、「スミジュールＮ」（住友バイエルウレタン社製）の如きビュレットポリイソシアネート化合物、「デスモジュールＩＬ」、「デスモジュールＨＬ」（バイエルＡ．Ｇ．社製）、「コロネートＥＨ」（日本ウレタン社製）の如きイソシアヌレート環を有するポリイソシアネート化合物、「スミジュールＬ」（住友バイエルウレタン社製）の如きアダクトポリイソシアネート化合物、「コロネートＨＬ」（日本ポリウレタン社製）の如きアダクトポリイソシアネート化合物、「アクアネート１００」、「アクアネート１１０」、「アクアネート２００」、「アクアネート２１０」（日本ポリウレタン社製）の如き自己乳化型の水分散ポリイソシアネート化合物等が挙げられる。中でも、水分散タイプが好適である。又、ブロックイソシアネートを使用してもかまわない。
【００６８】
メラミン系化合物としては、ヘキサメトキシメチロールメラミン、メトキシメチロールユリア等が挙げられる。
【００６９】
アミン系化合物としては、１，３−ジアミノプロパン、ビス−（３−アミノプロピル）エーテル、１，２−ビス−（３−アミノプロポキシ）エタン、１，３−ビス−（３−アミノプロポキシ）−２，２−ジメチルプロパン、１，４−ジアミノブタン等が挙げられる。
【００７０】
上記架橋剤［Ｂ］の含有量は、上記エマルジョン［Ａ］中のアクリル系樹脂に含まれるカルボキシル基１当量あたり、架橋剤に含まれる反応性基が０．００１〜０．１当量となる割合であることが好ましく、特には０．００３〜０．０８当量、更には０．００５〜０．０５当量となる割合であることが好ましい。かかる含有量が０．００１当量未満では粒子間の架橋が不充分となり再剥離性不良となり、０．１当量を越えると、曲面接着性や耐水接着性が低下したりして好ましくない。
【００７１】
又、本発明では、更にリン酸エステル系化合物［Ｃ］を含有するわけであるが、かかるリン酸エステル系化合物［Ｃ］としては、例えば、セスキオクチルホスフェート、トリブチルホスフェート、トリオクチルホスフェート、トリス（β−クロロエチル）ホスフェート、トリス（β−クロロプロピル）ホスフェート、トリス（ジクロロプロピル）ホスフェート、トリフェニルホスフェート、トリクレジルホスフェート、トリス（ｉ−プロペルフェニル）ホスフェート、クレジルジフェニルホスフェート、オクチルジフェニルホスフェート、トリブトキシエチルホスフェート、アルキルポリオキシエチレンリン酸エステル、アルキルフェノールポリオキシエチレンリン酸エステル及びこれらのナトリウム，カリウム，アンモニア及びアミン等の中和塩が挙げられ、中でも各化合物のアンモニア及びアミンの中和塩が耐水性に優れる点で好適である。これらのリン酸エステル系化合物［Ｃ］は１種又は２種以上併用しても用いることができる。
【００７２】
かかるリン酸エステル系化合物［Ｃ］の含有量は、エマルジョン［Ａ］の固形分１００重量部に対して、０．０１〜５．０重量部であることが好ましく、特には０．０３〜１．０重量部、更には０．０５〜０．５重量部であることが好ましい。リン酸エステル系化合物［Ｃ］が０．０１重量部未満では、再剥離性が不良となり、５．０重量部を越えると、曲面接着性や耐水接着性が低下することとなり好ましくない。
【００７３】
又、本発明では、更に粘着付与樹脂［Ｄ］を含有することが好ましく、かかる粘着付与樹脂［Ｄ］としては、マレイン化ロジン、フマル化ロジン、アクリル化ロジン等の変性ロジン，不均化や二量化、水素化などを施した安定化ロジン、さらに前記ロジンをグリセリンやペンタエリスリトールなどによりエステル化したもの等のロジン系樹脂、キシレン樹脂、テルペン樹脂、テルペンフェノール樹脂、石油樹脂、クマロンインデン樹脂、スチレン樹脂、エチレン／酢酸ビニル樹脂等が挙げられ、さらにこれら粘着付与樹脂の添加に際しては、これら粘着付与樹脂［Ｄ］をあらかじめエマルジョン化したものを配合することが好ましく、エマルジョン化したものとしては例えば、「スーパーエステルＥ−７２０」、「スーパーエステルＥ−７３０−５５」、「スーパーエステルＥ−６２５」、「スーパーエステルＥ−６５０」、「スーパーエステルＮＳ−１００Ｈ」、「スーパーエステルＮＳ−１２５Ａ」、「タマノルＥ−１００」、「エマルジョンＡＭ−１００２」、「エマルジョンＳＥ−５０」（以上、荒川化学社製）、「ハリスターＳＫ−５０８」、「ハリスターＳＫ−７０Ｄ」、「ハリスターＳＫ−８２２Ｅ」、「ハリスターＳＫ−８１６Ｅ」、「ハリスターＳＫ−５３２Ｄ」、「ハリスターＳＫ−５０８Ｈ」、「ハリスターＳＫ−９０Ｄ−５５」、「ハリスターＳＫ−５０１」、「ハリスターＳＫ−２１８ＮＳ」、「ハリスターＳＫ−３７０Ｎ」、「ハリスターＳＫ−３８５ＮＳ」、「ハリスターＳＫ−５０１ＮＳ」（以上、ハリマ化成社製）、「ナノレットＮ−１２５０」（ヤスハラケミカル社製）等を用いることができる。中でも「タマノルＥ−１００」（荒川化学社製）、「ナノレットＮ−１２５０」（ヤスハラケミカル社製）等が、耐候性に優れ、経時での粘着力変化が小さく、再剥離性に優れる点で好ましい。
【００７４】
かかる粘着付与樹脂［Ｄ］の含有量は、エマルジョン［Ａ］の固形分１００重量部に対して、粘着付与樹脂［Ｄ］の固形分として、１〜３０重量部、特には３〜２５重量部、更には５〜２０重量部であることが好ましく、１重量部未満ではオレフィン被着体に対する粘着力や曲面接着性が低くなり好ましくなく、３０重量部を越えると、再剥離性が不良となったり、タックが低下し好ましくない。
【００７５】
更に、本発明では必要に応じて、可塑剤（例えば液状ポリブテン、鉱油、ラノリン、液状ポリイソプレン及び液状ポリアクリレート等）、防腐・防黴剤、防錆剤、凍結防止剤、高沸点溶剤、顔料、着色剤、充填剤（亜鉛華、チタン白、炭酸カルシウム、クレー等）、金属粉末、消泡剤、増粘剤、濡れ剤、接着力コントロール剤、紫外線吸収剤や光安定剤等の耐候性付与剤、酸化防止剤等を適宜添加したり、又、上記の乳化重合の重合前や重合途中に添加したりすることもできる。
【００７６】
かくして本発明の再剥離型水性粘着剤組成物が得られるが、かかる再剥離型水性粘着剤組成物は、通常、基材シート等に粘着剤層として設けられて粘着シートや粘着テープ等として実用に供されることが多く、かかる粘着シートや粘着テープ等を製造するには、まず本発明の再剥離型水性粘着剤組成物をそのまま又は適当な濃度に調整し、シリコン処理等が施された基材の処理面に塗工したり、あるいは直接基材に塗工して、例えば８０〜１２０℃、５秒〜１０分間加熱処理等により乾燥させて粘着剤層を形成させることができる。
【００７７】
又、再剥離型水性粘着剤組成物を離型紙や離型フィルムに塗布し乾燥した後、基材上に転写することもできる。
【００７８】
かかる基材としては、特に限定されず、例えば、ポリ塩化ビニル、ポリ塩化ビニリデン、ポリブテン、ポリブタジエン、ポリウレタン、エチレン−酢酸ビニル共重合体、ポリエチレンテレフタレート、ポリエチレン、ポリピロピレン、エチレン−プロピレン共重合体、ポリメチルペンテン、ポリブチレンテレフタレート等のフィルムや金属箔、紙や不織布等の多孔性材料等が挙げられる。
【００７９】
尚、本発明の再剥離型水性粘着剤組成物は、養生用粘着テープの粘着剤として用いても優れた効果を発揮するが、養生用テープでは養生作業を簡便に行うため、ハサミやカッターなどの用具を使わなくても手で切断できる、手切れ性を有することが求められる。この場合基材としては、オレフィン系樹脂フィルムを裁断して延伸してなるフラットヤーンを経緯に交織してなるクロスの、少なくとも片面に同系樹脂のラミネート層を設けたクロスシートや、オレフィン系樹脂フィルムの巾方向に、多数の溝を設けたエンボスフィルムなどを用いることが好ましい。
【００８０】
また、オレフィン系樹脂フィルムを基材に用いる場合は、粘着剤を塗布すべき面には、粘着剤の基材密着性を高めるために、高圧コロナ放電などの表面処理を行うことが好ましい。
【００８１】
基材の厚さは通常、１０〜３００μｍ、特には２０〜２００μｍが好ましく、かかる基材の片面又は両面に、上記の再剥離型水性粘着剤組成物からなる層を１〜１００μｍ、更には３〜７０μｍ、特には５〜５０μｍの厚さに設けて、シート状やテープ状等の形態とする。
【００８２】
本発明の再剥離型水性粘着剤組成物は、金属板、ガラス板、プラスチック板等の運搬、加工、切断等の際の傷防止や汚染防止等のための一時的な表面保護用或いは仮接着用の粘着テープ又はシートや再剥離ラベルの粘着剤として、又は、塗装、内装や、建築材料等に用いられる養生用粘着テープの粘着剤として、非常に有用である。
【００８３】
かくして本発明の再剥離型粘着剤組成物は、炭素数４〜１２のアルキル基を含有する（メタ）アクリル酸アルキルエステル（ａ１）５０〜９９．９重量％、カルボキシル基含有不飽和単量体（ａ２）０．１〜１０重量％、その他の不飽和単量体（ａ３）０〜４９．９重量％を含む単量体混合物を、アニオン型反応性乳化剤の存在下に、乳化重合させて得られるエマルジョン［Ａ］、架橋剤［Ｂ］、及びリン酸エステル系化合物［Ｃ］を含有してなるため、種々の被着体に対する粘着性、保持力、曲面接着性に優れ、かつ、経時での粘着力変化が少なく、再剥離後の糊残りもないといった耐汚染性に優れ、更には、耐水性にも優れた効果を示すものである。
【実施例】
【００８４】
以下、実施例を挙げて本発明を具体的に説明する。
【００８５】
尚、実施例中「％」、「部」とあるのは、断りのない限り重量基準を意味する。
実施例１
２−エチルヘキシルアクリレート（ａ１）８６．５部、アクリル酸（ａ２）１．０部、メチルメタクリレート（ａ３）１２．５部、連鎖移動剤として１−ドデカンチオール０．０２８部、アニオン型反応性乳化剤（三洋化成工業社製、「エレミノールＪＳ−２」：有効成分３８％、上記一般式（３）の構造で、Ｒ１：アルキル基、Ｘ：ＳＯ３Ｎａ）３．１６部、水３７．４５部を混合撹拌し、単量体混合物からなる乳化液を得た。
【００８６】
次に、冷却管、撹拌翼を備えたフラスコに、ノニオン型反応性乳化剤（旭電化工業社製、「アデカリアソープＥＲ−２０」：有効成分７５％）０．１６部、アニオン型反応性乳化剤（三洋化成工業社製、「エレミノールＪＳ−２」：有効成分３８％、上記一般式（３）の構造で、Ｒ１：アルキル基、Ｘ：ＳＯ３Ｎａ）０．０８部、ｐＨ緩衝剤として第２リン酸ソーダ０．５部、水２４．７５部を仕込み、撹拌下７５℃に昇温した後、上記乳化液の７％（９．８４部）を添加した。更に、８０℃に昇温した後、３％過硫酸カリウム水溶液を０．９２部添加し、乳化重合を行い、その後１０分後に、上記乳化液の残り９３％（１３０．８０部）と３％過硫酸カリウム水溶液２．７５部を混合した混合液を３．５時間かけて滴下した。滴下終了後、８０℃に保持したまま２時間撹拌を続けた後、６０℃まで冷却し、１０％アンモニア水溶液１．５部を添加し、酸基を中和した。その後、５５℃まで冷却し、ターシャリーブチルハイドロパーオキサイド（日本油脂社製、「パーブチルＨ−６９」）の１０％水溶液０．２５部と５％亜硫酸水素ナトリウム水溶液０．５部をそれぞれ添加し、１５分間反応させた後、再度、ターシャリーブチルハイドロパーオキサイド（日本油脂社製、「パーブチルＨ−６９」）の１０％水溶液０．２５部と５％亜硫酸水素ナトリウム水溶液０．５部をそれぞれ添加し、１５分間反応させた。その後、３０℃まで冷却した後、１０％アンモニア水溶液にて、ｐＨを８．０に調整して、２００メッシュの金網でろ過し、エマルジョン［Ａ］を得た（ゲル分率５０％、固形分５９．０％、粘度１６０００ｍＰａ・ｓ、平均粒子径４５０ｎｍ、ガラス転移温度−５６．５℃）。
【００８７】
更に、得られたエマルジョン［Ａ］に、架橋剤［Ｂ］として金属系化合物（酢酸亜鉛アンモニウム〔Ｚｎ（ＮＨ３）４（ＣＨ３ＣＯＯ）２〕の１０％水溶液をエマルジョンの固形分１００部に対して０．５０部（有効成分として０．０５部）、リン酸エステル系化合物［Ｃ］としてセスキオクチルホスフェートトリエタノールアミン塩（北広ケミカル社製、「ＥＳ−Ｎ」）０．１５部、粘着付与樹脂［Ｄ］として「タマノルＥ−１００」（荒川化学社製、固形分：５３％）１８．８７部（固形分として１０部）、消泡剤として「ＳＮデフォーマーＪＫ」（サンノプコ社製）０．１部を添加し、本発明の再剥離型水性粘着剤組成物を得た。
【００８８】
得られた再剥離型水性粘着剤組成物について、以下の通り粘着シートを作製し、以下の評価を行った。
〔粘着シートの作製〕
得られた再剥離型水性粘着剤組成物を、ポリエチレン系樹脂クロスシート（ダイヤテックス社製、厚さ１２０μｍ）のコロナ処理面上に乾燥後の厚みが４０μｍになるように塗布し、１００℃で３分間乾燥させた後、同クロスシートの未処理面（裏面）を貼り合わせて粘着シートを作製した。
（初期粘着力）
得られた粘着シートを、ＳＵＳ３０４研磨板に２３℃、５０％ＲＨにて、２ｋｇローラーを２往復させて接着させてから３０分後に、ＪＩＳ  Ｚ  ０２３７の接着力の測定法に準じて１８０度剥離強度（Ｎ／２５ｍｍ）を測定した。
（再剥離性）
（１）経時後の粘着力
得られた粘着シートを、（ｉ）ＳＵＳ３０４研磨板、（ｉｉ）フロア材〔銘木高級カラーフロア−ＭＫＦ−１２３２Ｍ４  ミディアムオーク（センイエ社製）〕、（ｉｉｉ）塩化ビニルタイル〔セルコンホモジニアスタイル  ＣＫ−２４００  ５３（セルコン社製）〕に、ぞれぞれ、２３℃、５０％ＲＨにて２ｋｇローラーを２往復させて接着させ、その後（ａ）４０℃、７日間放置した後と、（ｂ）４０℃の温水中、２日間放置した後について、ＪＩＳ  Ｚ  ０２３７の粘着力の測定法に準じて１８０度剥離強度（Ｎ／２５ｍｍ）を測定した。
（２）経時後の耐汚染性
上記の（ａ）４０℃、７日間放置した後と、（ｂ）４０℃温水中、２日間放置した後の粘着力を測定した後に、被着体表面の汚染度合いを目視観察し、耐汚染性を以下の通り評価した。
【００８９】
○・・・・汚染は認められなかった
△・・・・貼り跡が認められた
×１・・・糊残りが認められた（基材界面で剥離）
×２・・・糊残りが認められた（糊が凝集破壊）
（曲面接着性）
幅２５ｍｍ、長さ４０ｍｍの粘着シート片を養生シート（ポリエチレンラミネートシート）に２ｋｇローラーにて貼り付けた後、２５ｍｍφの鉄製円筒の曲面に巻きつけて７２時間（４０℃）で放置後、剥がれ具合を長辺方向の長さ（ｍｍ）で評価した。
（保持力）
得られた粘着シートを、ステンレス板に貼り付け面積が２５ｍｍ×２５ｍｍになるように貼り付け、４０℃の条件下にて１ｋｇの荷重をかけて、ＪＩＳ  Ｚ  ０２３７の保持力測定法に準じて、２４時間後のズレ（ｍｍ）又は落下時間（ｍｉｎ）を測定した。
（ボールタック）
得られた粘着シートにおいて、Ｊ．ｄｏｗ式ボールタック測定機を用い、２３℃×５０％ＲＨの条件下にて、テストピース２５ｍｍ×１００ｍｍ、角度３０度で、テストピース上（粘着面）で停止する最大径のボールナンバーを測定した。
実施例２〜１５、比較例１〜３
表１〜表４に示す如き配合に変更した以外は実施例１と同様に行い、エマルジョン［Ａ］を得た。更に、得られたエマルジョン［Ａ］に、表１〜表４に示す通り架橋剤［Ｂ］、リン酸エステル系化合物［Ｃ］、粘着付与樹脂［Ｄ］を添加した以外は実施例１と同様に行い、再剥離型水性粘着剤組成物を得、得られた再剥離型水性粘着剤組成物について実施例１と同様の評価を行った。
【００９０】
実施例と比較例の評価結果を表５及び表６に示す。
【００９１】
【表１】
2006045411.tif 000013
【００９２】
【表２】
2006045411.tif 000014
【００９３】
【表３】
2006045411.tif 000015
【００９４】
【表４】
2006045411.tif 000016
【００９５】
尚、表中の、単量体混合物、連鎖移動剤、乳化剤、水、ｐＨ緩衝剤、架橋剤、リン酸エステル系化合物、粘着付与樹脂の数値は配合量（部）を示す。但し、架橋剤の〔  〕内の数値は、アクリル系樹脂中のカルボキシル基１当量当たりの架橋剤の官能基の当量数を示す。
（乳化剤）
・ＪＳ−２（三洋化成工業社製の「エレミノールＪＳ−２」：有効成分３８％）
・ＳＲ−１０（旭電化工業社製の「アデカリアソープＳＲ−１０」：有効成分１００％）
・ＥＲ−２０（旭電化工業社製の「アデカリアソープＥＲ−２０」：有効成分７５％）
・ＲＡＡ−１１９０２（日本乳化剤社製の「ＲＡＡ−１１９０２」：有効成分３０％  非反応性アニオン型乳化剤）
（架橋剤）
・Ｖ−０４（日清紡社製の「カルボジライトＶ−０４」：有効成分４０％）
・ＷＳ−５００（日本触媒社製の「エポクロスＷＳ−５００」：有効成分４０％）
・金属系化合物（酢酸亜鉛アンモニウム〔Ｚｎ（ＮＨ３）４（ＣＨ３ＣＯＯ）２〕の１０％水溶液
（リン酸エステル系化合物）
・ＥＳ−Ｎ（セスキオクチルホスフェートトリエタノールアミン塩；北広ケミカル社製の「ＥＳ−Ｎ」：有効成分１００％  ）
（粘着付与樹脂）
・Ｅ−１００（荒川化学社製の「タマノルＥ−１００」：固形分５３％）
・Ｎ−１２５０（ヤスハラケミカル社製の「ナノレットＮ−１２５０」：固形分５４％）
【００９６】
【表５】
2006045411.tif 000017
【００９７】
【表６】
2006045411.tif 000018
【００９８】
注）表中の（ａ）は４０℃、７日間放置した後の評価、（ｂ）は４０℃温水中、２日間放置した後の評価である。
【産業上の利用可能性】
【００９９】
本発明の再剥離型水性粘着剤組成物は、炭素数４〜１２のアルキル基を含有する（メタ）アクリル酸アルキルエステル（ａ１）５０〜９９．９重量％、カルボキシル基含有不飽和単量体（ａ２）０．１〜１０重量％、その他の不飽和単量体（ａ３）０〜４９．９重量％を含む単量体混合物を、アニオン型反応性乳化剤の存在下に、乳化重合させて得られるエマルジョン［Ａ］、架橋剤［Ｂ］、及びリン酸エステル系化合物［Ｃ］を含有してなるため、種々の被着体に対する粘着性、保持力、曲面接着性に優れ、かつ、経時での粘着力変化が少なく、再剥離後の糊残りもないといった耐汚染性に優れ、更には、耐水性にも優れた効果を示すものであり、金属板、ガラス板、プラスチック板等の運搬、加工、切断等の際の傷防止や汚染防止等のための一時的な表面保護用或いは仮接着用の粘着テープ又はシートや再剥離ラベルの粘着剤として、又は、塗装、内装や、建築材料等に用いられる養生用粘着テープの粘着剤として、非常に有用である。